(57)【要約】      （修正有）【課題】細径化と耐摩耗性と結節のし易さを備えながら、機械的強度の向上と釣糸の表面滑性と撥水性と耐候性の向上させた釣糸及び鮎釣り用の仕掛けに用いる釣糸の提供。【解決手段】機械的高強特性を有するマルチフィラメント糸である芯部２と金属素線側部３１との複合糸から成る芯線体４１の外周に、被覆部５を備える。被覆部５に官能基を有するフッ素化合物を含む樹脂組成物を用いることにより、細径化と耐摩耗性と結節のし易さを備えながら、釣糸の表面滑性と撥水性と耐候性等を向上させる。【選択図】図２
2019013175.tif 000002
【特許請求の範囲】
【請求項１】
芯部の外周に、側部を長手方向へ巻回し、前記芯部と前記側部とを有する芯線体を備え、前記芯線体の外周に被覆部を備えた釣糸であって、
前記芯部は、繊度が８ｄｔｅｘ以上２８０ｄｔｅｘ以下のマルチフィラメント糸を用い、
前記側部は、線直径が０．００８ｍｍ以上０．１００ｍｍ以下の、少なくとも１本の金属素線、又は、繊度が８ｄｔｅｘ以上２８０ｄｔｅｘ以下のマルチフィラメント糸の、いずれか一方、又は、双方を用い、
前記被覆部は、主剤と硬化剤とを用いて成る樹脂組成物で、前記主剤が、官能基を含有するフッ素化合物を含み、前記硬化剤が、アミノプラスト系化合物又はイソシアネート系化合物であることを特徴とする釣糸。
【請求項２】
請求項１記載の釣糸であって、
前記側部は、第１側部と第２側部から成り、前記芯部の外周に前記第１側部と前記第２側部とを平行して同一長手方向へ巻回し、
前記第１側部が前記マルチフィラメント糸で、前記第２側部が少なくとも１本の前記金属素線から成り、前記主剤の、前記官能基を有するフッ素化合物が、フルオロオレフィン系共重合体で、前記硬化剤のイソシアネート系化合物が、多価イソシアネート化合物又は多価イソシアネート化合物の変性体であることを特徴とする釣糸。
【請求項３】
請求項１または２のいずれか一つに記載の釣糸であって、
前記芯部と、前記側部又は前記第１側部のマルチフィラメント糸が、全芳香族ポリエステル繊維で、前記側部又は前記第２側部の前記金属素線が、オーステナイト系ステンレス鋼線又はドープタングステン線で、前記主剤の前記官能基が活性水素含有基で、
前記フルオロオレフィン系共重合体が、テトラフルオロエチレン・ヘキサフルオロプロピレン共重合体、テトラフルオロエチレン・パ−フルオロ（アルキルビニルエ−テル）共重合体、エチレン・テトラフルオロエチレン・エチレン共重合体、クロロトリフルオロエチレン・エチレン共重合体、テトラフルオロエチレン・ビニルエ−テル共重合体、テトラフルオロエチレン・ヘキサフルオロプロピレン−パ−フルオロ（アルキルビニルエ−テル）共重合体から成る群から選ばれる少なくとも一種から成り、
前記硬化剤の前記多価イソシアネ−ト化合物が、脂肪族多価イソシアネ−ト又はポリオール変性体の少なくとも一種を用いて成ることを特徴とする釣糸。
【請求項４】
請求項１〜３のいずれか一つに記載の釣糸が、鮎釣り用の仕掛けに用いる釣糸であって、
前記釣糸を、天上糸とハナカン回り糸とを結節する水中糸として用いることを特徴とする鮎釣り用の仕掛けに用いる釣糸。
【発明の詳細な説明】
【技術分野】
【０００１】
この発明は、魚釣用として用いられる釣糸及び鮎釣り用の仕掛けに用いる釣糸に関する。
【背景技術】
【０００２】
釣糸は、従来から釣り対象の魚種に応じて、金属線のみ、又は、モノフィラメントのみから成る釣糸、並びに、金属線と合成繊維とを組み合せて複合糸を形成し、複合糸の外周に合成樹脂等を被覆して成る釣糸が開発されてきた。
【０００３】
釣糸は、魚から釣糸を見えにくくする為の細径化と、岩場での擦れによる釣糸の破断を防ぐ為の耐摩耗特性と、釣糸どうしを結節する結節性のし易さが求められている。
そして、細径化と耐摩耗性と結節のし易さを備えながら機械的強度特性の向上と表面滑性と撥水性と耐候性の向上が求められるようになってきた。
さらに近年では、特に、金属線と合成繊維とを組み合わせた複合糸から成る釣糸は、その構造の複雑さから、釣糸の太さを表す号柄と実際の釣糸との太さの不一致が発生しており、号柄に対する太さ標準規格との一致化が求められるようになってきた。
【０００４】
特許文献１には、表面に金属又は金属酸化物の薄膜を形成した釣糸が記載されている。
【０００５】
特許文献２には、金属線の芯部の外周に、合成樹脂で被覆された釣糸が記載されている。
【先行技術文献】
【特許文献】
【０００６】
【特許文献１】特開２０００−２１７４８３号公報
【特許文献２】特開２００２−３３５８３６号公報
【発明の概要】
【発明が解決しようとする課題】
【０００７】
特許文献１に記載の釣糸は、合成樹脂糸の表面に金属又は金属酸化物の薄膜を形成し、柔軟性と結節のし易さと水からの抵抗を軽減させる技術である。
【０００８】
特許文献２に記載の釣糸は、金属線から成る芯線の外周に合成樹脂の被覆を設け、潮流や風の影響を受け難くさせる技術である。
【０００９】
本発明は、芯部の外周に側部を長手方向へ巻回した芯線体と、芯線体の外周に被覆部を備えた釣糸であって、芯部を高強力合成繊維のフィラメント糸を用い、側部は高強度の金属素線又は高強力合成繊維のマルチフィラメント糸を用いる。
芯部と側部とを有する芯線体の外周に、主剤と硬化剤とを用いて成る樹脂組成物の被覆部を備えることにより、釣糸の細径化と耐摩耗特性と結節のし易さを備えながら、釣糸の機械的強度特性の向上と、釣糸の表面滑性と撥水性と耐候性とを向上させたことを特徴とする技術思想の釣糸である。
さらに、本発明の釣糸及び鮎釣り用の仕掛けに用いる釣糸の技術思想については、前記特許文献１、２のいずれについても記載されていない。
【００１０】
本発明は、上記課題を鑑みてなされたものであり、釣糸の細径化と耐摩耗特性と結節のし易さを備えながら釣糸の機械的強度特性の向上と、釣糸の表面滑性と撥水性と耐候性とを向上させた釣糸及び鮎釣り用の仕掛けに用いる釣糸を提供することを目的とする。
【課題を解決するための手段】
【００１１】
上記目的を達成する為、芯部の外周に、側部を長手方向へ巻回し、芯部と側部とを有する芯線体を備え、芯線体の外周に被覆部を備える。
芯部は、繊度が８ｄｔｅｘ以上２８０ｄｔｅｘ以下のマルチフィラメント糸用いる。
側部は、線直径が０．００８ｍｍ以上０．１００ｍｍ以下の、少なくとも１本の金属素線、又は、繊度が８ｄｔｅｘ以上２８０ｄｔｅｘ以下のマルチフィラメント糸の、いずれか一方、又は、双方を用いる。
【００１２】
被覆部は、主剤と硬化剤とを用いて成る樹脂組成物で、主剤が、官能基を含有するフッ素化合物を含み、硬化剤が、アミノプラスト系化合物又はイソシアネート系化合物であることを特徴とする。
【００１３】
側部は、第１側部と第２側部から成り、前記芯部の外周に第１側部と第２側部とを平行して同一長手方向へ巻回し、第１側部がマルチフィラメント糸で、第２側部が少なくとも１本の金属素線から成る。
主剤の、官能基を有するフッ素化合物が、フルオロオレフィン系共重合体で、硬化剤のイソシアネート系化合物が、多価イソシアネート化合物又は多価イソシアネート化合物の変性体である。
【００１４】
芯部と、側部又は第１側部のマルチフィラメント糸が、全芳香族ポリエステル繊維で、側部又は第２側部の金属素線が、オーステナイト系ステンレス鋼線又はドープタングステン線である。
主剤の官能基が活性水素含有基で、フルオロオレフィン系共重合体が、テトラフルオロエチレン・ヘキサフルオロプロピレン共重合体等から成る群から選ばれる少なくとも一種から成る。硬化剤の多価イソシアネ−ト化合物が、脂肪族多価イソシアネ−ト又はポリオ−ル変性体の少なくとも一種を用いて成る。
【００１５】
鮎釣り用の仕掛けに用いる釣糸であって、釣糸を、天上糸とハナカン回り糸とを結節する水中糸として用いる鮎釣り用の仕掛けに用いる釣糸である。
【発明の効果】
【００１６】
本発明の釣糸は、芯部の外周に、側部を長手方向へ巻回し、芯部と側部とを有する芯線体を備え、芯線体の外周に被覆部を備える。
芯部は、繊度が８ｄｔｅｘ以上２８０ｄｔｅｘ以下のマルチフィラメント糸用いる。側部は、線直径が０．００８ｍｍ以上０．１００ｍｍ以下の、少なくとも１本の金属素線、又は、繊度が８ｄｔｅｘ以上２８０ｄｔｅｘ以下のマルチフィラメント糸の、いずれか一方、又は、双方を用いる。
被覆部は、主剤と硬化剤とを用いて成る樹脂組成物で、主剤が、官能基を含有するフッ素化合物を含み、硬化剤が、アミノプラスト系化合物又はイソシアネート系化合物であることを特徴とする。
この理由は、釣糸の細径化と耐摩耗特性と結節のし易さを備えながら、釣糸の機械的強度特性を向上させる為である。
さらに、芯線体の外周に官能基と硬化剤とを反応させて強靭な被覆部を形成することにより、表面滑性と撥水性と耐候性とを兼備した釣糸を得る為である。
【００１７】
側部は、第１側部と第２側部から成る。芯部の外周に第１側部と第２側部とを平行して同一長手方向へ巻回し、第１側部がマルチフィラメント糸で、第２側部が少なくとも１本の金属素線から成る。
主剤の、官能基を有するフッ素化合物が、フルオロオレフィン系共重合体で、硬化剤のイソシアネート系化合物が、多価イソシアネート化合物又は多価イソシアネート化合物の変性体である。
この理由は、釣糸の外径の径大化を防いで、外径の標準規格との一致化を図りながら、かつ、引張破断強度を向上させる為である。
さらに、官能基を有するフッ素化合物が硬化剤と反応して架橋構造を形成することにより、表面滑性と撥水性と耐候性とを有する強靭な被覆部を備えた釣糸を得る為である。
【００１８】
芯部と、側部又は第１側部のマルチフィラメント糸が、全芳香族ポリエステル繊維で、側部又は第２側部の金属素線が、オーステナイト系ステンレス鋼線又はドープタングステン線である。
主剤の官能基が活性水素含有基で、フルオロオレフィン系共重合体が、テトラフルオロエチレン・ヘキサフルオロプロピレン共重合体等から成る群から選ばれる少なくとも一種からなる。硬化剤の多価イソシアネ−ト化合物が、脂肪族多価イソシアネ−ト又はポリオ−ル変性体の少なくとも一種を用いて成る。
この理由は、芯線体の外周にフッ素化合物を含む被覆部を備えることにより、全芳香族ポリエステル繊維を有する芯線体の、紫外線による経時変化での変色（黄変）防止と、芯線体の機械的高強度特性の劣化を防ぐ為である。
さらに、官能基が活性水素含有基で、硬化剤の多価イソシアネ−ト化合物が、脂肪族多価イソシアネ−ト又はポリオ−ル変性体を用いることにより、硬化剤との架橋反応を迅速化して被覆部を形成し、表面滑性と撥水性と耐候性とを備えながら、より耐候性に優れた釣糸を得る為である。
【００１９】
鮎釣り用の仕掛けに用いる釣糸であって、釣糸を、天上糸とハナカン回り糸とを結節する水中糸として用いる鮎釣り用の仕掛けに用いる釣糸である。
これにより、フッ素化合物を含む被覆部の表面滑性と撥水性により、釣糸へ加わる水流からの圧力抵抗を軽減することができると同時に、釣人の衣服又は釣道具（竿等）への釣糸の絡みつきを低減させることができる。又、囮鮎の水中での位置を把握する為の、目印の移動調整を容易にすることができる。
さらに、釣糸の撥水性により、釣糸から伝わり落ちる水滴量を軽減させることができ、水中糸（仕掛け糸）の交換作業の迅速化を図ると共に、釣り上げた鮎の鉤からの取り外し及び囮鮎の交換作業の迅速化を図ることができる。
【図面の簡単な説明】
【００２０】
【図１】本発明の第１実施形態の釣糸を示し、図１（イ）は釣糸全体の一部切り欠き側面図、図１（ロ）は図１（イ）の符号Ｘ−Ｘの横断面図を示す。
【図２】本発明の第２実施形態の釣糸を示し、図２（イ）は釣糸全体の一部切り欠き側面図、図２（ロ）は図２（イ）の符号Ｙ−Ｙの横断面図を示す。
【図３】本発明の変形例の釣糸の横断面図を示す。
【図４】本発明の釣糸を、鮎釣り用の仕掛けに用いる釣糸の説明図である。
【図５】本発明の変形例の釣糸の横断面図を示す。
【発明を実施するための形態】
【実施例】
【００２１】
本発明の釣糸及び鮎釣り用仕掛けに用いる釣糸の実施形態について、以下説明する。
図１は、本発明の第１実施形態の釣糸１を示し、図１（イ）は、釣糸１の全体の一部切欠き側面図を示し、図１（ロ）は、図１（イ）の釣糸１の符号Ｘ−Ｘ断面図を示す。
【００２２】
釣糸１は、芯部２と側部３とを有する芯線体４と、被覆部５を備える。芯部２の外周に、側部３を長手方向へ一定のピッチＰで巻回して成る芯線体４を備える。芯線体４の外周に被覆部５を備える。尚、本発明の釣糸１は、長さに比較して線直径が小さく、縦横の縮尺率を同じにすると所定の範囲に図示することが困難なため、一部を拡張し又省略して図示している。
【００２３】
芯部２は、後述する一定の繊度を有する合成繊維のマルチフィラメント糸を用いる。芯部２の外周に側部３を巻回する場合には、芯部２に長手方向へ一定の引張力を加えて直線状にさせながら、その外周に側部３を長手方向へ一定の引張力を加えて、芯部２に対してラジアル方向へ回転させて巻回する。
【００２４】
芯部２は、繊度が８ｄｔｅｘ以上２８０ｄｔｅｘ以下、引張強度が１８ｃＮ／ｄｔｅｘ以上で、かつ、引張弾性率が４４２ｃＮ／ｄｔｅｘ以上の合成繊維のマルチフィラメント糸を用いる。
この理由は、細径でありながら引張強度が高く、水中において引張強度の変化が少なく、
軽くて柔軟性に富み、引張破断力の高い釣糸１を得る為である。
【００２５】
合成繊維のマルチフィラメント糸としては、液晶紡糸により得られるパラ系アラミド繊維の商品名ケブラー（デュポン社）、商品名テクノーラ（帝人(株)）、全芳香族ポリエステル繊維の商品名ベクトラン（クラレ(株)）、ヘテロ環含有のＰＢＯ繊維の商品名ザイロン（東洋紡(株)）、ゲル紡糸により得られるポリエチレン繊維の商品名ダイニーマ（東洋紡(株)）、ＰＡＮ炭素繊維の商品名トレカ（東レ(株)）、商品名ベスファイト（東洋レーヨン(株)）等である。
【００２６】
本発明の第１実施形態の釣糸１は、芯部２に繊度が８ｄｔｅｘ、引張強度が２２．９ｃＮ／ｄｔｅｘ、引張弾性率が５３０ｃＮ／ｄｔｅｘ、平衡水分率（２０℃で湿度６５％、２４時間浸漬）が０．２％以下の全芳香族ポリエステル繊維で、５本のフィラメントから成るマルチフィラメント糸を、芯部２に用いる。又、芯部２の外径Ｄ１は、０．０２０ｍｍである。
マルチフィラメント糸に全芳香族ポリエルテル繊維を用いる理由は、溶融状態で液晶を形成し、液晶ポリマーを溶融紡糸することにより、液晶ポリマーの分子鎖を繊維の長手方向へ高度に配向させ、機械的強度を大幅に向上させる為である。
【００２７】
側部３は、引張強さが１５００Ｎ／ｍｍ２以上４２００Ｎ／ｍｍ２以下で、線直径０．００８ｍｍ以上０．１００ｍｍ以下の金属素線を少なくとも１本用いる（第１実施形態では線直径ｄ０、ｄ０１の２本）。好ましくは、１２本以内である。金属素線の材質としては、タングステン線、ステンレス鋼線、ＮｉＴｉ合金線等を用いる。
【００２８】
本発明の第１実施形態の釣糸１は、芯部２の外周に、隣接する２本の金属素線を平行して同一長手方向へ一定の撚りピッチＰで巻回する側部３を備える。
撚りピッチＰは、横断面の外径（Ｄ１+ｄ０）の１．２０倍以上５０倍以下（第１実施形態では３０倍）である。好ましくは、１．２０倍以上４０倍以下である。
側部３に用いる金属素線は、引張強さが３０００Ｎ／ｍｍ２以上４２００Ｎ／ｍｍ２以下で、Ｋ、Ａｌ、Ｓｉのうち少なくとも１種類を５ｐｐｍ以上１８０ｐｐｍ以下添加し、線直径ｄ０、ｄ０１が０．０１２ｍｍの電解研磨したドープタングステン線を用いる。
ドープタングステン線を用いる理由は、例えば線直径ｄ０、ｄ０１が０．０１２ｍｍのような細線の縮径伸線加工時に、純タングステン線を用いた場合には粒界滑りを起こして脆くなり易い。ドープ剤（前記Ｋ、Ａｌ、Ｓｉ等）を添加することにより、粒界滑りを起こし難くさせ、機械的強度を向上させる為である。
ドープ剤の含有量を前記範囲としたのは、前記範囲を下回れば、長大結晶による粒界滑りを起こし難くさせる効果は低減し、前記範囲を超えれば、縮径伸線加工時に割れが発生し易くなり、機械的強度の向上効果は得られ難くなるからである。
好ましくは、電解研磨した金属素線を用いることである。この理由は、金属素線の表面には、縮径伸線加工時に用いる潤滑剤の残留、及び、酸化被膜層の形成等により脆化を招き易く、この脆化を防いで機械的強度を向上させる為である。
そして又、側部３に用いる金属素線は、引張強さが２０００Ｎ／ｍｍ２以上３５００Ｎ／ｍｍ２以下のＳＵＳ３０４、ＳＵＳ３１６等のオーステナイト系ステンレス鋼線を用いてもよい。この理由は、縮径伸線加工により、容易に引張強さを向上させることができるからである。
【００２９】
芯線体４の外周に被覆する被覆部５は、膜厚ｔが０．００１ｍｍ以上０．００８ｍｍ以下（第１実施形態では膜厚ｔが０．００３ｍｍ）の、主剤と硬化剤とを用いて成る樹脂組成物である。主剤と硬化剤とを含む溶液中に芯線体４を浸漬する浸漬工程を経た後に、加熱する乾燥工程を経て、被覆部５を形成する。
【００３０】
本発明の被覆部５の樹脂組成物に用いる主剤は、官能基を含有するフッ素化合物を含み、硬化剤が、アミノプラスト系化合物又はイソシアネート系化合物を用いる。
この理由は、官能基を硬化剤と反応させて芯線体４の外周に強靭な被覆部５を形成する為である。これにより、合成繊維と金属素線とを用いた複合糸から成る芯線体４の機械的高強度特性を有しながら、表面滑性と撥水性と耐候性とを兼備した釣糸を得る為である。
【００３１】
本発明の主剤の官能基を含有するフッ素化合物とは、フルオロオレフィン及びフルオロオレフィンと共重合可能な単量体を共重合して得られる化合物（以下、フルオロオレフィン系共重合体という）のことをいう。
フルオロオレフィンとしては、クロロトリフルオロエチレン（ＣＴＦＥ）、トリフルオロエチレン（ＴｒＦＥ）、テトラフルオロエチレン（ＴＦＥ）、フッ化ビニリデン（ＶｄＦ）、ヘキサフルオロプロピレン（ＨＦＰ）等があげられる。
フルオロオレフィン系共重合体としては、テトラフルオロエチレン・エチレン共重合体（ＥＴＦＥ）、クロロトリフルオロエチレン・エチレン共重合体（ＥＣＴＦＥ）、テトラフルオロエチレン・パ−フルオロ（アルキルビニルエ−テル）共重合体（ＰＦＡ）、テトラフルオロエチレン・ヘキサフルオロプロピレン・パーフルオロ（アルキルビニルエ−テル）共重合体（ＥＰＥ）、テトラフルオロエチレン・ビニルエ−テル共重合体（ＦＥＶＥ）、テトラフルオロエチレン・ヘキサフルオロプロピレン共重合体（ＦＥＰ）等が挙げられ、少なくとも一種のフルオロオレフィン系共重合体が含まれる。
【００３２】
フルオロオレフィン系共重合可能な単量体としては、エチルビニルエ−テル、ブチルビニルエ−テル等のビニルエ−テル類、酪酸ビニル、酢酸ビニル等のビニルエステル類、エチルアリルエーテル、シクロヘキシルアリルエーテル等のアリルエ−テル類、プロピオン酸アリル、酢酸アリル等のアリルエステル類、エチレン、プロピレン等のα−オレフィン類が挙げられる。好ましくは、ビニルエ−テル類、ビニルエステル類、アリルエ−テル類、アリルエステル類である。この理由は、フルオロオレフィンとの共重合体の生成効率が高く、又、作業の容易性等からである。
これらを用いることにより、フルオロオレフィン系共重合体を生成することができる。
【００３３】
官能基としては、活性水素含有基が好ましく、活性水素含有基としては、水酸基、アミド基、アミノ基、カルボキシル基等である。この理由は、アミノプラスト系化合物、又は、イソシアネート系化合物の硬化剤と架橋反応して、強靭な被覆部５を形成することができるからである。
フッ素化合物への官能基の導入方法としては、官能基を有する単量体を用いて共重合させる方法があり、前記官能基を有する単量体としては、ヒドロキシブチルビニルエ−テル、グリシジルビニルエ−テル、ヒドロキシブチルアリルエ−テル等を用いて共重合させる。
又、共重合体を変性させて官能基を導入する方法があり、水酸基、又は、エポキシ基に多塩基酸無水物を反応させてカルボキシル基を導入する。
そして又、二重結合を導入する方法があり、イソシアネ−トアルキルメタクリレ−ト等を反応させる。
このような方法により、フッ素化合物へ官能基を導入することができる。
【００３４】
本発明の被覆部５の樹脂組成物に用いる硬化剤は、アミノプラスト系化合物、イソシアネート系化合物、多塩基酸、又は、その酸無水物等から選ばれる少なくとも一種を使用する。好ましくは、アミノプラスト系化合物、又は、イソシアネート系化合物である。
この理由は、官能基における反応性部位が活性水素含有基の場合には、その反応性が高く、迅速に架橋反応して被覆部５を形成することができるからである。
【００３５】
アミノプラスト系化合物としては、ブチル化メチロールメラミン、エポキシ変性メチロールメラミン等のメチロールメラミン類、メチル化メチロール尿素、アルキル化メチロール尿素等のメチロール尿素類である。
イソシアネート系化合物としては、多価イソシアネート化合物、無黄変性芳香族イソシアネート化合物、多価イソシアネート化合物の変性体や多量体等が用いられる。
多価イソシアネート化合物としては、エチレンジイソシアネ−ト、テトラメチレンジイソシアネ−ト、ヘキサメチレンジイソシアネ−ト等の脂肪族多価イソシアネート化合物、
ジシクロヘキシルメタンジイソシアネート、ジイソシアネ−トメチルシクロヘキサン、イソホロンジイソシアネート等の脂環族多価イソシアネート化合物である。
無黄変性芳香族イソシアネ−ト化合物としては、ｍ−キシレンジイソシアネ−ト、ｐ−キシレンジイソシアネ−ト等である。
多価イソシアネート化合物の変性体や多量体としては、ウレタン変性体、ポリオ−ル変性体、ビューレット変性体、３量体であるイソシアヌレ−ト変性体等である。
特に、ウレタン変性体、及び、ヘキサメチレンジイソシアネ−トのポリオ−ル変性体が好ましい。この理由は、比較的硬質の被覆を形成する多価イソシアネート化合物と柔軟性を付与するヘキサメチレンジイソシアネートとのポリオ−ル変性体とを加えることにより、適度な柔軟性を有する被覆部５を備えた釣糸１を得ることができるからである。
【００３６】
本発明の被覆部５の樹脂組成物に用いる主剤、及び、硬化剤には、前記各成分を溶剤中に溶解又は分散させることで構成し、前記各成分の他に、紫外線吸収剤、顔料、光安定剤、充填剤等の各種の添加剤を配合してもよい。
溶剤としては、エタノール、イソプロパノ−ル等のアルコ−ル類、メチルエチルケトン、メチルイソブチルケトン等のケトン類、酢酸ブチル、酢酸エチル等のエステル類、キシレン、トルエン等の芳香族系溶剤、エーテル系溶剤等の少なくとも一種用いる。
添加剤の紫外線吸収剤としては、ベンゾトリアゾ−ル系化合物、サリシレ−ト系化合物、ベンゾフェノン系化合物、シアノアクリレ−ト系化合物等の有機系紫外線吸収剤、酸化セリウム、酸化チタン等の無機系紫外線吸収剤等が挙げられる。
【００３７】
本発明の芯部２、又は、後述する第２実施形態の釣糸１０の第１側部３１１に用いるマルチフィラメント糸は、全芳香族ポリエステル繊維で日光により黄変し易く、かつ、経時変化によって機械的強度が劣化し易い。
そして、全芳香族ポリエステル繊維は、多くのＣ−Ｈ結合で形成されていて、酸素の存在下でこの結合が切れると過酸化物をつくって酸化劣化（機械的強度劣化）や変色（黄変）が進行する。
本発明の被覆部５は、官能基を含有するフッ素化合物を含み、フッ素化合物のＣ−Ｆ結合エネルギー（波長２５０ｎｍで１１６ｋｃａｌ／ｍｏｌ）が、Ｃ−Ｈ結合エネルギ−よりも大きく、かつ、紫外線のエネルギー（波長２５０ｎｍで約１１０ｋｃａｌ／ｍｏｌ）を超えている為、耐候性に優れている。
そして、前記紫外線吸収剤とを併用することにより、紫外線による経時的変化での変色（黄変）防止と機械的強度劣化の防止とを補完することができる。尚、紫外線吸収剤は、紫外線吸収係数の高い、２−（５−メチル−ヒドロキシフェニル）ベンゾトリアゾール等のベンゾトリアゾール系化合物が好ましい。
【００３８】
補足すれば、主剤中に配合させる他の成分として、水酸基を含有したシリコ−ン樹脂を用いてもよい。この理由は、多価イソシアネート化合物とウレタン結合を生成し、水酸基を含有したシリコ−ン樹脂が、成形された被覆部の膜の中に取り込まれて、フッ素化合物と共に芯線体４の外周に安定した表面滑性と撥水性とを有する被覆部５を備えた釣糸１を得ることができるからである。
【００３９】
次に、被覆部５の樹脂組成分のみ異なる本発明の釣糸１の実施例Ａと比較例（Ａ、Ｂ）とを対比した評価試験結果について、以下説明する。
【００４０】
本発明の釣糸１の、実施例Ａの被覆部５に用いる樹脂組成分は、官能基（水酸基）含有テトラフルオロエチレン・エチレン共重合体（ＥＴＦＥ）とケトン類とエステル類との混合溶液の主剤１００質量部｛官能基（水酸基）含有テトラフルオロエチレン・エチレン共重合体（ＥＴＦＥ）を１０質量部以上７０質量部以下を含む｝に対して、多価イソシアネート化合物とエステル類との混合溶液の硬化剤８０質量部と、紫外線吸収剤、顔料、光安定剤、充填剤等の添加剤２０質量部から成る。
この混合溶液内に、第1実施形態の芯線体４を浸漬して浸漬工程を経た後に、加熱して乾燥工程を経て、被覆部５を形成した本発明の第１実施形態の釣糸１を用いた。
比較例Ａは、被覆部に硬化型塗料を用いる。硬化型塗料は、エポキシ樹脂１００質量部に対して、芳香族炭化水素の溶剤１５０質量部と、紫外線吸収剤、顔料、光安定剤、充填剤等の添加剤１５質量部から成る。
釣糸は、第１実施形態の釣糸１と同一構成の芯線体４を用いて、芯線体４の外周に前記硬化型塗料から成る被覆部を形成し、形成方法については、前記実施例Ａと同様である。
比較例Ｂは、水溶性塗料を用いる。水溶性塗料は、メラミン樹脂１００質量部に対して、エタノールの溶剤と水から成る溶液１２０質量部と、紫外線吸収剤、顔料、光安定剤、充填剤等の添加剤１５質量部から成る。
釣糸は、第１実施形態の釣糸１と同一構成の芯線体４を用いて、芯線体４の外周に被覆部を形成し、形成方法については、前記実施例Ａと同様である。
【００４１】
釣糸の評価項目として、釣糸の、単体での評価項目と実際の釣場での評価項目とに区分した。釣糸の、単体での評価項目として、外径寸法の安定性、日釣工線径基準との一致性、水切り特性、耐候性を調査した。
水切り特性は、一定の流速を発生させた水槽内に釣糸を吊るし、水流から受ける釣糸の撓み量を測定して評価した。耐候性は、各試験品の釣糸を５か月間屋外暴露し、引張強さの低下の有無と外観（変色）の変化を評価した。評価結果は、良い評価から順に、◎、〇、△、×印とした。
実際の釣場での評価項目として、目印の移動性、仕掛け製作の容易性、仕掛け交換の容易性、衣服、道具等への低・付着性について、５人のテスターの５段階評価の平均値を示した。その結果を表１に示す。
【００４２】
【表１】
2019013175.tif 000003
【００４３】
本発明の釣糸１の機械的強度特性について、前記釣糸の評価試験結果と併せて、以下説明する。芯部２は、繊度が２８ｄｔｅｘ、引張強度が２２．９ｃＮ／ｄｔｅｘのマルチフィラメント糸である為、芯部２の引張破断力は６４１．２ｃＮ（２８×２２．９）である。
側部３は、２本のドープタングステン線から構成され、１本のドープタングステン線の線直径（ｄ０、ｄ０１）が０．０１２ｍｍ、引張強さが３８００Ｎ／ｍｍ２であることから、側部３の２本のドープタングステン線の引張破断力は約８５．８ｃＮ（約４２．９×２）である。
釣糸１に引張力を加えた場合、引張破断するメカニズムは、合成繊維と比較して伸びが小さく、引張破断力の低い側部３が引張破断した後に、引張破断力の高い芯部２が引張破断する。そして、芯部２の引張破断に伴って被覆部５が引張破断する。
この為、芯部２の引張破断力の大きさが芯線体４の引張破断力となって、その引張破断力は６４１．２ｃＮとなる。又、被覆部５が芯線体４の引張破断力の約２．０％を補完している為、釣糸１の引張破断力は、約６５４．０ｃＮとなる。
【００４４】
本発明の釣糸1は、芯部２の外径Ｄ１が０．０２０ｍｍ、側部３の金属素線の線直径（ｄ０、ｄ０1）が０．０１２ｍｍ、被覆部５の膜厚ｔが０．００３ｍｍであることから、釣糸１の最大外径ｄ０は０．０３８ｍｍ（０．０２０+０．０１２+０．００３×２）であり、これは、日釣工線径基準号柄０．０１号に相当する。
本発明の釣糸１の被覆部５は、主剤と硬化剤とを用いて成るフッ素化合物を含む樹脂組成物である。
釣糸１と同一の構造で、被覆部にエポキシ樹脂等の硬化型塗料（前記比較例Ａ参照）を用いた場合には、硬度が高く、経時変化により黄変し、釣糸としての柔軟性が不足する。又、塗膜の厚さ（釣糸１の膜厚ｔに相当）が不安定となり、外径（釣糸１の横断面の最大外径ｄ０に相当）が０．０３６ｍｍから０．０４７ｍｍの凸凹状となる。これは、日釣工線径基準の号柄０．０１号から０．０３号へ変動する箇所を有する釣糸となってしまう。
このことは、後述する鮎釣り用の仕掛けに用いる釣糸（水中糸）として用いた場合には、水流による釣糸（水中糸）への圧力抵抗の増大により、囮鮎を疲れさせること等となって釣果が低下する。
【００４５】
又、釣糸１と同一構造で被覆部に、メラミン樹脂、フェノール樹脂等の水性樹脂塗料（比較例Ｂ）を用いた場合には、比較例Ａの釣糸のような前記外径が径大化して、号柄が０．０１号から０．０３号に変動することはないが、水溶性の為に水に触れると被覆部に含まれる顔料等の色落ちが起こり、又、薄膜化が発生する。そして、機械的強度劣化、及び、耐候性の劣化が進む。又、後述する鮎釣り用仕掛けに用いる釣糸（水中糸）として用いる場合に、仕掛け製作時に糸どうしの結節性を高める為に水等で釣糸を少し湿らせる場合がある。かかる場合に、被覆部が水溶性塗料の為、被覆部に含まれる顔料等の色落ち等が発生して作業性が低下すると共に、釣り場での水の影響を受けて、仕掛け糸等の交換作業が遅速することとなる。
【００４６】
これに対して、本発明の釣糸１の被覆部５は、フッ素化合物を含む樹脂組成物である為、フッ素化合物による表面の滑性作用が高く、かつ、撥水作用を備えている。
この為、水中において水流からの釣糸への圧力抵抗を軽減させることができる。
例えば鮎の友釣りの場合には、囮鮎の疲れを軽減させることができる。又、魚を釣り上げようとして竿を立てた場合に、釣糸から滴り落ちる水滴量を軽減させて釣人の衣服等への釣糸の絡みつきを低減させることができる。
これにより、例えば、魚の鉤からの取り外し作業、仕掛け糸の交換作業、及び、囮鮎の交換作業等の迅速化を補完することができる。
さらに又、Ｃ−Ｆ結合の高い結合エネルギーにより、紫外線による釣糸の変色、及び、機械的高強度の劣化を防ぐことができる。
【００４７】
図２は、本発明の第２実施形態の釣糸１０を示し、図２（イ）は、釣糸１０の全体の一部切欠き側面図を示し、図２（ロ）は、図２（イ）の釣糸１０の符号Ｙ−Ｙ断面図を示す。
釣糸１０は、第1実施形態の釣糸１に対して、側部３１が異なる。
第２実施形態の釣糸１０は、芯部２と側部３１から成る芯線体４１と、芯線体４１の外周に被覆部５とを備える。
側部３１は、第１側部３１１と第２側部３１２から成る。
第２側部３１２は、第２Ａ金属線側部３１２Ａと第２Ｂ金属線側部３１２Ｂから成り、芯部２と第１側部３１１とが接触する凹部の符号Ｃ１、Ｃ２の両側に、それぞれ第２Ａ金属線側部３１２Ａと第２Ｂ金属線側部３１２Ｂとを配置する。
芯部２の外周に、第１側部３１１と、第２Ａ金属線側部３１２Ａと第２Ｂ金属線側部３１２Ｂから成る第２側部３１２とを平行して同一長手方向へ一定のピッチＰで巻回する。
側部３１の第１側部３１１は、第１実施形態の芯部２と同一の合成繊維のマルチフィラメント糸を用いる。又、側部３１の第２側部３１２の、第２Ａ金属線側部３１２Ａと第２Ｂ金属線側部３１２Ｂとは、第１実施形態の側部３と同一の金属素線を用いる。
そして、芯線体４１の外周の被覆部５は、第１実施形態と同一の主剤と硬化剤とを用いて成る樹脂組成物を用いる。
【００４８】
芯部２の外周に、第１側部３１１と第２側部３１２とを巻回する場合、芯部２を長手方向へ一定の引張力を加えて直線状にさせながら、その外周に第１側部３１１と第２側部３１２とを長手方向へ一定の引張力を加えて、芯部２に対してラジアル方向へ回転させて巻回する。
マルチフィラメント糸の第１側部３１１は、巻回時に加えられる長手方向への一定の引張力と前記引張力に伴う径方向（外側から内側へ）への圧縮力、並びに、第１側部３１１の両側に配置した金属素線から成る第２側部３１２（第２Ａ金属線側部３１２Ａと第２Ｂ金属線側部３１２Ｂ）からの巻回による圧縮力等の相互作用を受けて、図２（ロ）で示すように、符号aの自然状態から符号ｂの巻回後の状態へ偏平状に圧縮変形する。
この第１側部３１１が圧縮変形する理由は、第１側部３１１は第２側部３１２の金属素線に比べて比重が１／５以下で軽く、かつ、繊維間に空隙が多く存在するマルチフィラメント糸であり、特に、巻回時に加えられる長手方向への引張力と、引張力に伴う圧縮力、並びに、第２側部３１２の金属線からの巻回による圧縮力等の相互作用の影響を受け易く、変形し易いことによると考えられる。
【００４９】
本発明の第２実施形態の釣糸１０の機械的強度特性について、以下説明する。
芯部２の引張破断力は、前記第１実施形態の釣糸１と同じ６４１．２ｃＮである。
側部３１の引張破断力は、第１側部３１１の引張破断力と第２側部３１２の引張破断力との合計である。
第１側部３１１は、第１実施形態の芯部２（第２実施形態の芯部２と同じ）と同一の為、引張破断力は、６４１．２ｃＮである。
第２側部３１２は、第1実施形態の側部３と同一の金属素線を用い、金属素線の本数が同じであることから、引張破断力は約８５．８ｃＮである。
釣糸１０に引張力を加えた場合、引張破断するメカニズムは、前記同様に合成繊維と比較して伸びが小さく、引張破断力の低い第２側部３１２が引張破断した後に、引張破断力の高い芯線２と第１側部３１１とが引張破断する。そして、芯線２と第１側部３１１との引張破断に伴って被覆部５が引張破断する。
この為、芯部２と第１側部３１１との引張破断力の大きさが、芯線体４１の引張破断力となって、その引張破断力は１２８２．４（２８×２２．９×２）ｃＮとなる。又、被覆部５が第１実施形態の釣糸１と同様に、約１２．８ｃＮ引張破断力を補完している為、釣糸２の引張破断力は、約１２９５．２（１２８２．４+１２．８）ｃＮである。
【００５０】
本発明の第２実施形態の釣糸１０において、芯部２の外径Ｄ１１が０．０２０ｍｍであり、第１側部３１１は、２本の金属素線から成る第２側部３１２との巻回により偏平状となり、厚さＴは、第２側部３１２の金属素線の線直径Ｄ１、ｄ２と同一となり、第２側部３１２の金属素線の線直径Ｄ１、ｄ２は共に、０．０１２ｍｍで、被覆部５の膜厚ｔが０．００３ｍｍであることから、釣糸１０の横断面の最大外径ｄ０１は０．０３８ｍｍで、第１実施形態の釣糸１の横断面の最大外径ｄ０と同じである。
従って、本発明の第２実施形態の釣糸１０は、横断面の最大外径ｄ０１が第１実施形態の釣糸１と同一でありながら、引張破断力を釣糸１よりも約２倍向上させることができる。
そしてこのことは、本発明の釣糸１０は、日釣工線径基準号柄０．０１号に相当し、号柄が０．０１号の細径でありながら、第１実施形態の釣糸１と比較して、引張破断力を約２倍向上させた機械的高強度を有する釣糸１０といえる。
【００５１】
又、被覆部５は、第１実施形態の釣糸１と同一である為、第１実施形態の釣糸１と同様に、第２実施形態の釣糸１０は、表面の滑性作用と撥水作用とを有し、水流からの釣糸への圧力抵抗を軽減させることができ、例えば鮎の友釣りに場合には、囮鮎の疲れを軽減させることができる。又、魚を釣り上げようとして竿を立てた場合に、釣糸から滴り落ちる水滴量を軽減させて釣人の衣服等への釣糸の絡みつきを低減させることができる。
これにより、例えば、魚の鉤からの取り外し作業、仕掛け糸の交換作業、及び、囮鮎の交換作業等の迅速化を補完することができる。
さらに、耐候性の向上により、釣糸１０の紫外線からの釣糸の変色、及び、機械的高強度特性の劣化を防止することができる。
尚、ここでいう合成繊維のマルチフィラメント糸と金属素線とを用いた複合糸から成る釣糸は、モノフィラメント糸のみから成る釣糸と比較して、形状が複雑で太さが極めて細い為、太さの測定に際して接触型測定機を用いた場合には、釣糸への接触圧力により太さが変動し易い。これを防ぐ為、非接触型のレーザー測定機を用いて、釣糸の横断面の最大外径を釣糸の太さとして、太さ標準規格と対比して述べた。この為、接触型測定機を用いた場合とは、その値は異なる。
【００５２】
図３は、本発明の変形例の釣糸２０、３０を示す。図３（イ）は変形例１の釣糸２０を示し、芯部２と、側部３２から成る芯線体４２と、芯線体４２の外周に被覆部５を備える。
本発明の第１実施形態の釣糸１と異なるところは、側部３２が４本の金属素線から成り、他は第１実施形態の釣糸１と同様である。
図３（ロ）は変形例２の釣糸３０を示し、芯部２と、第１側部３３１と第２側部３３２との側部３３から成る芯線体４３と、芯線体４３の外周に被覆部５を備える。
本発明の第２実施形態の釣糸１０と異なるところは、第１側部３３１の両側に２本の金属素線から成る第２Ａ金属線側部３３２Ａと２本の金属素線から成る第２Ｂ金属線側部３３２Ｂとを備え、他は第２実施形態の釣糸１０と同様である。
【００５３】
変形例１の釣糸２０は、水中での沈み性が高く、変形例２の釣糸３０は、水中での高い沈み性に加えて、引張破断力が高く、後述する「引き釣り手法」の鮎釣り用の釣糸として好適であり、金属素線の本数を増減させることにより、水中での沈み性を調整することができる。
そして、第１、２実施形態の釣糸１、１０と同一の被覆部５を備えている為、釣糸２０、３０の釣糸表面の滑性作用と撥水作用とを有し、水流からの釣糸２０、３０への圧力抵抗を軽減させ、魚を釣り上げようとする一連の動作（釣った魚の鉤からの取り外し作業、仕掛け糸の交換作業等）を迅速化させることができる。
さらに、耐候性の向上により、釣糸２０、３０の紫外線からの釣糸の変色、及び、機械的高強度特性の劣化を防止することができる。
【００５４】
図４は、第１、２実施形態の釣糸１、１０及び変形例１、２の釣糸２０、３０を、鮎釣り用の仕掛けに用いる釣糸（水中糸）の説明図である。
鮎釣り用の仕掛けに用いる釣糸は、主に天上糸１０１と水中糸１０２とハナカン回り糸１０３から成り、水中糸１０２の一方の端部を天上糸と結節し、他方の端部をハナカン回り糸１０３と結節する。囮鮎の水中での動きを目視により把握する為、細くて短い合成繊維束から成る目印１０４を一定の間隔で４個、上下動し、かつ、任意の位置で止めることができるように水中糸１０２に係止する。又、囮鮎を取り付けるハナカン１０５と釣り上げようとする鮎を掛ける掛けバリ１０６等を用いる。尚、符号１００は竿である。
【００５５】
鮎の友釣りの場合、水流の方向と釣糸の長手方向とが平行になるようにして所望の位置へ囮鮎を誘導させる「引き釣り技法」と、釣糸を撓ませて釣糸に加わる水流からの圧力抵抗を利用して所望の位置へ囮鮎を誘導させる「泳がせ釣り技法」とがあり、それぞれの釣り場の状況に応じて、これらの釣り技法を組み合わせている。
いずれの釣り技法においても、釣糸、特に水中糸１０２へ加わる水流からの圧力抵抗が大きいと囮鮎の負担が多くなって動きが鈍り、釣果が減少する。又、竿１００を上げて鮎、又は、釣糸等を把持しようとした場合に、釣人の衣服、及び、道具等へ釣糸（特に水中糸１０２）が絡みついてくる。
かかる場合に、本発明の釣糸は、被覆部５がフッ素化合物を含んでいる為、被覆部５の表面の滑性作用と撥水作用により、釣人の衣服、及び、道具等へ釣糸の絡みつきを低減させることができる。
そして、釣糸を伝わって流れ落ちてくる水量を軽減させることができ、水中糸１０２の交換作業の迅速化を図ることができると共に、釣り上げた鮎の鉤からの取り外し作業、及び、囮鮎の交換作業の迅速化を図ることができる。
【００５６】
図５は、本発明の変形例３の釣糸４０と変形例４の釣糸５０を示す。
図５（イ）は釣糸４０と釣糸５０の全体の一部切欠き側面図を示し、図５（ロ）は、図５（イ）の釣糸４０と釣糸５０の符号Ｚ−Ｚ断面図を示す。
釣糸４０は、芯部２Ａと側部３４から成る芯線体４４Ａと、芯線体４４Ａの外周に被覆部５を備える。
本発明の第１実施形態の釣糸１と異なるところは、芯部２Ａに外径Ｄ１２が０．０２０ｍｍの金属素線を用いることと、側部３４に８本の金属素線を用いることである。
芯部２Ａは、外径Ｄ１２が０．０２０ｍｍで、第１実施形態の釣糸１の側部３と同一材質の金属素線を用いる。
側部３４は、線直径ｄ３が０．０１２ｍｍで、第１実施形態の釣糸１の側部３と同一外径で同一材質の金属素線を用いる。側部３４は、芯部２Ａの外周に８本の金属素線を平行して同一長手方向へ巻回して芯線体４４Ａを形成し、芯線体４４Ａの外周に被覆部５を備える。
被覆部５は、第１実施形態の釣糸１の被覆部５と同一材質で、同一の膜厚（ｔ）である。
釣糸４０の外径Ｄ０２は、０．０５０ｍｍ（０．０２０+０．０１２×２+０．００３×２）で、日釣工線径基準号柄の０．０４号に相当する。
この構成により、特に側部３４に、８本の金属素線を平行して同一長手方向へ巻回している為、耐摩耗性を向上させることができると同時に、水中での高い沈み性を備え、前記「引き釣り手法」に好適である。
さらに、被覆部５を備えていることにより、表面の滑性作用と撥水作用とを有し、かつ、水流からの圧力抵抗を軽減させ、魚を釣り上げようとする一連の動作を迅速化させ、さらに、耐候性の向上により紫外線からの劣化を防止することができる。
【００５７】
釣糸５０は、芯部２Ｂと側部３４から成る芯線体４４Ｂと、芯線体４４Ｂの外周に被覆部５を備える。本発明の第１実施形態の釣糸１と異なるところは、側部３４に８本の金属素線を用いることである。
芯部２Ｂは、外径Ｄ１２が０．０２０ｍｍで、第１実施形態の釣糸１の芯部２と同一外径で同一材質を用いる。
側部３４は、線直径ｄ３が０．０１２ｍｍで、第１実施形態の釣糸１の側部３と同一外径で同一材質の金属素線を用いる。側部３４は、芯部２Ｂの外周に８本の金属素線を平行して同一長手方向へ巻回して芯線体４４Ｂを形成し、芯線体４４Ｂの外周に被覆部５を備える。
被覆部５は、第１実施形態の釣糸１の被覆部５と同一材質で同一の膜厚（ｔ）である。
釣糸５０の外径Ｄ０２は、０．０５０ｍｍで、日釣工線径基準号柄の０．０４号に相当する。
この構成により、特に側部３４に８本の金属素線を平行して同一長手方向へ巻回している為、耐摩耗性を向上させることができると同時に、マルチフィラメント糸から成る芯部２Ｂとの併用により、引張破断力をより向上させることができる。又、水中での沈み性を備える。
さらに、被覆部５を備えていることにより、表面の滑性作用と撥水作用とを有し、かつ、水流からの圧力抵抗を軽減させ、魚を釣り上げようとする一連の動作を迅速化させ、耐候性の向上効果等については、前記釣糸４０と同様である。
補足すれば、釣糸４０、５０に用いる側部３４の金属素線の本数は、７本から１２本が望ましい。
【００５８】
変形例３、４は、図５で示すように、図１〜３とは異なり、側部３４の複数本の金属素線によって芯部２Ａ、２Ｂの全周を覆っている構造である。かかる場合の釣糸の内容を、以下に記載する。尚、主な構成部材の符号を括弧内に付記した。
【００５９】
前記変形例３の場合、
芯部（２Ａ）の外周に側部（３４）を有し、前記芯部（２Ａ）と前記側部（３４）とを有する芯線体（４４Ａ）を備え、
前記芯線体（４４Ａ）の外周に被覆部（５）を備えた釣糸（４０）であって、
前記芯部（２Ａ）は、線直径が０．００８ｍｍ以上０．１００ｍｍ以下の１本の金属素線を用い、
前記側部（３４）は、線直径が０．００８ｍｍ以上０．１００ｍｍ以下の複数本の金属素線を用い、  前記芯部（２Ａ）の外周に金属素線どうしを平行して同一長手方向へ巻回し、
前記被覆部は、主剤と硬化剤とを用いて成る樹脂組成物で、
前記主剤が、官能基を含有するフッ素化合物を含み、前記硬化剤が、アミノプラスト系化合物又はイソシアネート系化合物であることを特徴とする釣糸（４０）である。
【００６０】
前記変形例４の場合、
芯部（２Ｂ）の外周に側部（３４）を有し、前記芯部（２Ｂ）と前記側部（３４）とを有する芯線体（４４Ｂ）を備え、
前記芯線体（４４Ｂ）の外周に被覆部（５）を備えた釣糸（５０）であって、
前記芯部（２Ｂ）は、繊度が８ｄｔｅｘ以上２８０ｄｔｅｘ以下のマルチフィラメント糸を用い、
前記側部（３４）は、線直径が０．００８ｍｍ以上０．１００ｍｍ以下の複数本の金属素線を用い、  前記芯部（２Ｂ）の外周に金属素線どうしを平行して同一長手方向へ巻回し、
前記被覆部は、主剤と硬化剤とを用いて成る樹脂組成物で、
前記主剤が、官能基を含有するフッ素化合物を含み、前記硬化剤が、アミノプラスト系化合物又はイソシアネート系化合物であることを特徴とする釣糸（５０）である。
【００６１】
そして、変形例３の釣糸（４０）と変形例４の釣糸（５０）との共通事項は、以下である。
前記主剤の、前記官能基を有するフッ素化合物が、フルオロオレフィン系共重合体で、
前記硬化剤のイソシアネート系化合物が、多価イソシアネート化合物又は多価イソシアネート化合物の変性体であることを特徴とする釣糸である。
又、前記主剤の前記官能基が活性水素含有基で、前記フルオロオレフィン系共重合体が、
テトラフルオロエチレン・ヘキサフルオロプロピレン共重合体等から成る群から選ばれる少なくとも一種から成り、
前記硬化剤の前記多価イソシアネ−ト化合物が、脂肪族多価イソシアネ−ト又はポリオール変性体の少なくとも一種を用いて成ることを特徴とする釣糸である。
そして、変形例３と変形例４に用いる釣糸（４０、５０）が、鮎釣り用の仕掛けに用いる釣糸（４０、５０）であって、前記釣糸（４０、５０）を、天上糸とハナカン回り糸とを結節する水中糸（１０２）として用いたことを特徴とする釣糸（４０、５０）である。
【符号の説明】
【００６２】
１      釣糸（第１実施形態）
２      芯部
３      側部
４      芯線体（第１実施形態）
５      被覆部
１０    釣糸（第２実施形態）
２０    釣糸（変形例１）
３０    釣糸（変形例２）
４０    釣糸（変形例３）
４１    芯線体（第２実施形態）
４２    芯線体（変形例１）
４３    芯線体（変形例２）
５０    釣糸  （変形例４）
１０２  水中糸
【図１】
2019013175.tif 000004
【図２】
2019013175.tif 000005
【図３】
2019013175.tif 000006
【図４】
2019013175.tif 000007
【図５】
2019013175.tif 000008
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
芯部の外周に、側部を長手方向へ巻回し、前記芯部と前記側部とを有する芯線体を備え、前記芯線体の外周に被覆部を備えた釣糸であって、
前記芯部は、繊度が８ｄｔｅｘ以上２８０ｄｔｅｘ以下のマルチフィラメント糸を用い、
前記側部は、線直径が０．００８ｍｍ以上０．１００ｍｍ以下の、少なくとも１本の金属素線、又は、繊度が８ｄｔｅｘ以上２８０ｄｔｅｘ以下のマルチフィラメント糸の、いずれか一方、又は、双方を用い、
前記被覆部は、主剤と硬化剤とを用いて成る樹脂組成物で、前記主剤が、官能基を含有するフッ素化合物を含み、前記官能基が活性水素含有基で、前記フッ素化合物がフルオロオレフィン系共重合体で、前記硬化剤が、アミノプラスト系化合物、多価イソシアネート化合物、多価イソシアネート化合物の変性体、無黄変性芳香族イソシアネート化合物から選ばれる少なくとも一種を用いて成ることを特徴とする釣糸。
【請求項２】
請求項１記載の釣糸であって、
前記側部は、第１側部と第２側部から成り、前記芯部の外周に前記第１側部と前記第２側部とを平行して同一長手方向へ巻回し、
前記第１側部が前記マルチフィラメント糸で、前記第２側部が少なくとも１本の前記金属素線から成り、前記硬化剤の前記多価イソシアネート化合物と前記多価イソシアネート化合物の変性体が、脂肪族多価イソシアネ−ト、脂環族多価イソシアネート、ウレタン変性体、ポリオール変性体から選ばれる少なくとも一種を用いて成ることを特徴とする釣糸。
【請求項３】
請求項１または２のいずれか一つに記載の釣糸であって、
前記芯部と、前記側部又は前記第１側部のマルチフィラメント糸が、全芳香族ポリエステル繊維で、前記側部又は前記第２側部の前記金属素線が、オーステナイト系ステンレス鋼線又はドープタングステン線で、前記フルオロオレフィン系共重合体が、テトラフルオロエチレン・ヘキサフルオロプロピレン共重合体、テトラフルオロエチレン・パ−フルオロ（アルキルビニルエ−テル）共重合体、エチレン・テトラフルオロエチレン・エチレン共重合体、クロロトリフルオロエチレン・エチレン共重合体、テトラフルオロエチレン・ビニルエ−テル共重合体、テトラフルオロエチレン・ヘキサフルオロプロピレン−パ−フルオロ（アルキルビニルエ−テル）共重合体から成る群から選ばれる少なくとも一種を用いて成ることを特徴とする釣糸。
【請求項４】
請求項１〜３のいずれか一つに記載の釣糸が、鮎釣り用の仕掛けに用いる釣糸であって、
前記釣糸を、天上糸とハナカン回り糸とを結節する水中糸として用いることを特徴とする鮎釣り用の仕掛けに用いる釣糸。
【手続補正２】
【補正対象書類名】明細書
【補正対象項目名】００１２
【補正方法】変更
【補正の内容】
【００１２】
被覆部は、主剤と硬化剤とを用いて成る樹脂組成物で、主剤が、官能基を含有するフッ素化合物を含み、官能基が活性水素含有基で、フッ素化合物がフルオロオレフィン系共重合体で、硬化剤が、アミノプラス系化合物、多価イソシアネート化合物、多価イソシアネート化合物の変性体、無黄変性芳香族イソシアネート化合物から選ばれる少なくとも一種を用いて成ることを特徴とする。
【手続補正３】
【補正対象書類名】明細書
【補正対象項目名】００１３
【補正方法】変更
【補正の内容】
【００１３】
側部は、第１側部と第２側部から成り、前記芯部の外周に第１側部と第２側部とを平行して同一長手方向へ巻回し、第１側部がマルチフィラメント糸で、第２側部が少なくとも１本の金属素線から成る。
硬化剤の多価イソシアネート化合物と多価イソシアネート化合物の変性体が、脂肪族多価イソシアネート、脂環族多価イソシアネート、ウレタン変性体、ポリオール変性体から選ばれる少なくとも一種を用いて成る。
【手続補正４】
【補正対象書類名】明細書
【補正対象項目名】００１４
【補正方法】変更
【補正の内容】
【００１４】
芯部と、側部又は第１側部のマルチフィラメント糸が、全芳香族ポリエステル繊維で、側部又は第２側部の金属素線が、オーステナイト系ステンレス鋼線又はドープタングステン線である。
フルオロオレフィン系共重合体が、テトラフルオロエチレン・ヘキサフルオロプロピレン共重合体等から成る群から選ばれる少なくとも一種から成る。
【手続補正５】
【補正対象書類名】明細書
【補正対象項目名】００１６
【補正方法】変更
【補正の内容】
【００１６】
本発明の釣糸は、芯部の外周に、側部を長手方向へ巻回し、芯部と側部とを有する芯線体を備え、芯線体の外周に被覆部を備える。
芯部は、繊度が８ｄｔｅｘ以上２８０ｄｔｅｘ以下のマルチフィラメント糸用いる。側部は、線直径が０．００８ｍｍ以上０．１００ｍｍ以下の、少なくとも１本の金属素線、又は、繊度が８ｄｔｅｘ以上２８０ｄｔｅｘ以下のマルチフィラメント糸の、いずれか一方、又は、双方を用いる。
被覆部は、主剤と硬化剤とを用いて成る樹脂組成物で、主剤が、官能基を含有するフッ素化合物を含み、官能基が活性水素含有基で、フッ素化合物がフルオロオレフィン系共重合体で、硬化剤が、アミノプラスト系化合物、多価イソシアネート化合物、多価イソシアネート化合物の変性体、無黄変性芳香族イソシアネート化合物から選ばれる少なくとも一種を用いて成ることを特徴とする。
この理由は、釣糸の細径化と耐摩耗特性と結節のし易さを備えながら、釣糸の機械的強度特性を向上させる為である。
さらに、芯線体の外周に官能基と硬化剤とを反応させて強靭な被覆部を形成することにより、表面滑性と撥水性と耐候性とを兼備した釣糸を得る為である。
【手続補正６】
【補正対象書類名】明細書
【補正対象項目名】００１７
【補正方法】変更
【補正の内容】
【００１７】
側部は、第１側部と第２側部から成る。芯部の外周に第１側部と第２側部とを平行して同一長手方向へ巻回し、第１側部がマルチフィラメント糸で、第２側部が少なくとも１本の金属素線から成る。
硬化剤の多価イソシアネート化合物と多価イソシアネート化合物の変性体が、脂肪族多価イソシアネ−ト、脂環族イソシアネート、ウレタン変性体、ポリオール変性体から選ばれる少なくとも一種を用いて成る。
この理由は、釣糸の外径の径大化を防いで、外径の標準規格との一致化を図りながら、かつ、引張破断強度を向上させる為である。
さらに、官能基を有するフッ素化合物が硬化剤と反応して架橋構造を形成することにより、表面滑性と撥水性と耐候性とを有する強靭な被覆部を備えた釣糸を得る為である。
【手続補正７】
【補正対象書類名】明細書
【補正対象項目名】００１８
【補正方法】変更
【補正の内容】
【００１８】
芯部と、側部又は第１側部のマルチフィラメント糸が、全芳香族ポリエステル繊維で、側部又は第２側部の金属素線が、オーステナイト系ステンレス鋼線又はドープタングステン線である。
フルオロオレフィン系共重合体が、テトラフルオロエチレン・ヘキサフルオロプロピレン共重合体等から成る群から選ばれる少なくとも一種からなる。 
この理由は、芯線体の外周にフッ素化合物を含む被覆部を備えることにより、全芳香族ポリエステル繊維を有する芯線体の、紫外線による経時変化での変色（黄変）防止と、芯線体の機械的高強度特性の劣化を防ぐ為である。
さらに、前記官能基が活性水素含有基で、前記硬化剤を用いることにより、硬化剤との架橋反応を迅速化して被覆部を形成し、表面滑性と撥水性と耐候性とを備えながら、より耐候性に優れた釣糸を得る為である。